(57)【要約】【課題】体積エネルギー密度と出力とを両立させること。【解決手段】リチウムイオン二次電池は正極１０、負極２０、高分子ゲル膜３０および電解液４０を少なくとも含む。負極２０は三次元網目骨格を形成している。三次元網目骨格に負極活物質が含まれている。負極活物質はリチウム合金である。高分子ゲル膜３０は三次元網目骨格の表面を被覆している。三次元網目骨格の隙間に連通孔が形成されている。連通孔は１００μｍ以上２０００μｍ以下の平均直径を有する。正極１０は粒子群１を含む。粒子群１に正極活物質が含まれている。粒子群１は電解液４０中に懸濁している。粒子群１および電解液４０が連通孔に充填されている。【選択図】図１
2019185963.tif 000002
【特許請求の範囲】
【請求項１】
正極、負極、高分子ゲル膜および電解液を少なくとも含み、
前記負極は三次元網目骨格を形成しており、
前記三次元網目骨格に負極活物質が含まれており、
前記負極活物質はリチウム合金であり、
前記高分子ゲル膜は前記三次元網目骨格の表面を被覆しており、
前記三次元網目骨格の隙間に連通孔が形成されており、
前記連通孔は１００μｍ以上２０００μｍ以下の平均直径を有し、
前記正極は粒子群を含み、
前記粒子群に正極活物質が含まれており、
前記粒子群は前記電解液中に懸濁しており、
前記粒子群および前記電解液が前記連通孔に充填されている、
リチウムイオン二次電池。
【発明の詳細な説明】
【技術分野】
【０００１】
本開示はリチウムイオン二次電池に関する。
【背景技術】
【０００２】
特開２０１３−０７７５６３号公報（特許文献１）は、リチウムイオン伝導体および電極活物質のうちの一方の無機成分からなるマトリックス中に他方の無機成分が三次元的に配置された電極を開示している。
【先行技術文献】
【特許文献】
【０００３】
【特許文献１】特開２０１３−０７７５６３号公報
【発明の概要】
【発明が解決しようとする課題】
【０００４】
リチウムイオン二次電池（以下「電池」と略記され得る）の体積エネルギー密度および出力の向上が求められている。体積エネルギー密度は、電池内空間に対する活物質（正極活物質および負極活物質）の充填率に影響される。出力は、電池内空間における正極活物質と負極活物質との位置関係に影響される。
【０００５】
本開示では新規な電池構成が提案される。該電池構成では負極活物質が三次元マトリックスを形成している。正極活物質が該三次元マトリックス内に充填される。本開示の目的は該電池構成において、体積エネルギー密度と出力とを両立させることである。
【課題を解決するための手段】
【０００６】
以下本開示の技術的構成および作用効果が説明される。ただし本開示の作用メカニズムは推定を含んでいる。作用メカニズムの正否により特許請求の範囲が限定されるべきではない。
【０００７】
本開示のリチウムイオン二次電池は正極、負極、高分子ゲル膜および電解液を少なくとも含む。負極は三次元網目骨格を形成している。三次元網目骨格に負極活物質が含まれている。負極活物質はリチウム合金である。高分子ゲル膜は三次元網目骨格の表面を被覆している。三次元網目骨格の隙間に連通孔が形成されている。連通孔は１００μｍ以上２０００μｍ以下の平均直径を有する。正極は粒子群を含む。粒子群に正極活物質が含まれている。粒子群は電解液中に懸濁している。粒子群および電解液が連通孔に充填されている。
【０００８】
本開示の電池では負極が三次元網目骨格を形成している。三次元網目骨格に負極活物質が含まれている。すなわち本開示の電池では負極活物質が三次元マトリックスを形成している。三次元網目骨格の表面は高分子ゲル膜によって被覆されている。高分子ゲル膜はいわばセパレータである。正極および負極は高分子ゲル膜によって互いに隔てられている。
【０００９】
正極は粒子群を含む。粒子群は正極活物質を含む。粒子群は電解液中に懸濁している。三次元網目骨格（負極活物質）の隙間には連通孔が形成されている。連通孔には、粒子群（正極活物質）が懸濁した電解液が充填されている。粒子群が懸濁した電解液はいわば液状電極である。
【００１０】
本開示の電池構成によれば、電池内空間に対する活物質の充填率が高まることが期待される。すなわち体積エネルギー密度の向上が期待される。
【００１１】
従来の電池構成では、負極と正極とが特定の一方向において互いに隣接している。これに対して、本開示の電池構成によれば、負極と正極とが任意の方向において互いに隣接し得ると考えられる。これによりイオン伝導抵抗が低減することが期待される。すなわち出力の向上が期待される。
【００１２】
ただし連通孔の平均直径は１００μｍ以上２０００μｍ以下である。連通孔の平均直径が１００μｍ未満であると、体積エネルギー密度の低下が顕著である。そのため体積エネルギー密度と出力との両立が困難である。
【００１３】
連通孔は三次元網目骨格の隙間に形成されている。三次元網目骨格は高分子ゲル膜によって被覆されている。したがって高分子ゲル膜は連通孔の内壁を形成していると考えてよい。連通孔の直径が小さいと、表面張力によって近接する内壁（高分子ゲル膜）同士が繋がってしまい、電解液および正極活物質が充填され得る空間が減少すると考えられる。これにより体積エネルギー密度が低下すると考えられる。
【００１４】
連通孔の平均直径が２０００μｍを超えると、出力の低下が顕著である。そのため体積エネルギー密度と出力との両立が困難である。
【００１５】
連通孔の直径が大きくなるにつれて、出力は漸減すると考えられる。三次元網目骨格の表面積（すなわち有効反応面積）が小さくなるためと考えられる。連通孔の平均直径が１００μｍ以上２０００μｍ以下の範囲において、連通孔の平均直径と出力との間には線形相関に近い関係がある。しかし連通孔の平均直径が２０００μｍを超えると、連通孔の平均直径に対する出力の低下幅が急激に大きくなる傾向がある。連通孔の直径が過大となることにより、電解液中におけるリチウム（Ｌｉ）イオンの移動距離が長くなり、拡散抵抗が律速になるためと考えられる。
【図面の簡単な説明】
【００１６】
【図１】図１は本実施形態のリチウムイオン二次電池の構成の一例を示す概念図である。
【図２】図２は体積エネルギー密度および直流抵抗と、連通孔の平均直径との関係を示すグラフである。
【発明を実施するための形態】
【００１７】
以下本開示の実施形態（本明細書では「本実施形態」とも記される）が説明される。ただし以下の説明は特許請求の範囲を限定するものではない。
【００１８】
＜リチウムイオン二次電池＞
図１は本実施形態のリチウムイオン二次電池の構成の一例を示す概念図である。
電池１００は外装材９０を含む。外装材９０は例えばアルミラミネートフィルム製のパウチ等であってもよい。外装材９０は密閉されている。外装材９０は任意の外形を有し得る。外装材９０は例えば扁平状、円筒状、角柱状等であってもよい。
【００１９】
外装材９０は正極１０、負極２０、高分子ゲル膜３０および電解液４０を収納している。すなわち電池１００は正極１０、負極２０、高分子ゲル膜３０および電解液４０を少なくとも含む。負極２０は三次元網目骨格を形成している。高分子ゲル膜３０は三次元網目骨格（負極２０）の表面を被覆している。三次元網目骨格の隙間に連通孔が形成されている。正極１０は粒子群１を含む。粒子群１は電解液４０中に懸濁している。粒子群１および電解液４０が連通孔に充填されている。
【００２０】
正極タブ９１および負極タブ９２は外装材９０を貫通している。正極タブ９１は例えばニッケル（Ｎｉ）製、ステンレス製等であってもよい。正極タブ９１は接着材３１によって外装材９０の内壁に接着されている。正極タブ９１は接着材３１によって負極２０から電気的に絶縁されている。接着材３１はＬｉイオン伝導性を有する。接着材３１は例えば高分子ゲル膜３０に含まれる高分子材料と同じ高分子材料を含んでもよい。正極タブ９１および電解液４０を通じて、正極１０への電子の注入および正極１０からの電子の取り出しが行われる。
【００２１】
負極タブ９２は例えば金属製であってもよい。負極タブ９２の材料は例えば負極活物質の種類等に応じて選択される。例えば負極活物質がＬｉ−Ａｌ合金である場合は、負極タブ９２はＡｌ製であってもよい。負極タブ９２は負極２０と電気的に接続されている。負極タブ９２を通じて、負極２０への電子の注入および負極２０からの電子の取り出しが行われる。
【００２２】
《負極》
負極２０は任意の外形を有し得る。負極２０は例えば棒状、シート状等であってもよい。負極２０は三次元網目骨格を形成している。三次元網目骨格に負極活物質が含まれている。三次元網目骨格は実質的に負極活物質のみから形成されていてもよい。負極活物質はＬｉ合金である。負極２０は多孔質金属であってもよい。多孔質金属がＬｉ合金により形成されていてもよい。
【００２３】
Ｌｉ合金は例えば二元合金であってもよい。Ｌｉ合金は例えばＬｉ−Ａｌ合金、Ｌｉ−Ｚｎ合金、Ｌｉ−Ｂｉ合金、Ｌｉ−Ｃｄ合金、Ｌｉ−Ｓｂ合金、Ｌｉ−Ｓｉ合金、Ｌｉ−Ｐｂ合金、Ｌｉ−Ｓｎ合金等であってもよい。Ｌｉ合金は例えば多元合金であってもよい。Ｌｉ合金は、例えばＡｌ、Ｚｎ、Ｂｉ、Ｃｄ、Ｓｂ、Ｓｉ、ＰｂおよびＳｎからなる群より選択される少なくとも１種の金属と、Ｌｉとの合金であってもよい。
【００２４】
三次元網目骨格は三次元網目構造を有する。三次元網目構造は規則的（周期的）な構造であってもよい。規則的な三次元網目構造としては、例えばジャイロイド構造、逆オパール構造等が考えられる。三次元網目構造は不規則な構造であってもよい。
【００２５】
三次元網目骨格の隙間には連通孔が形成されている。「連通孔」は連続的な空孔を示す。連通孔は複数の空孔が連結したものであってもよい。連通孔は三次元網目骨格の隙間に形成されているため、連通孔も三次元網目構造を有すると考えられる。
【００２６】
連通孔の平均直径は１００μｍ以上２０００μｍ以下である。該範囲において体積エネルギー密度と出力との両立が期待される。連通孔の平均直径は例えば２００μｍ以上であってもよい。連通孔の平均直径は例えば１０００μｍ以上であってもよい。連通孔の平均直径は例えば１０００μｍ以下であってもよい。
【００２７】
負極２０（三次元網目骨格）は例えば５０％以上９９％以下の空孔率を有してもよい。負極２０は例えば９０％以上９９％以下の空孔率を有してもよい。空孔率は負極２０における空孔体積の比率を示す。「空孔率」は下記式：
空孔率＝１−（負極の見かけ比重／負極を形成する合金の真比重）
により算出される。見かけ比重は負極２０の外形寸法および質量から算出される比重を示す。
【００２８】
連通孔の平均直径は次のように測定される。すなわち負極２０の外表面において、単位長さ（例えば１０ｍｍ）当たりの連通孔の個数が計数される。単位長さ当たりの連通孔の個数の逆数が連通孔の平均直径である。平均直径は少なくとも３回測定される。少なくとも３回の算術平均が採用される。
【００２９】
《高分子ゲル膜》
高分子ゲル膜３０はセパレータである。正極１０および負極２０は高分子ゲル膜３０によって互いに隔てられている。高分子ゲル膜３０は例えば１μｍ以上５０μｍ以下の厚さを有してもよい。
【００３０】
高分子ゲル膜３０は電解液４０を吸収することにより膨潤している。そのため高分子ゲル膜３０はＬｉイオン伝導性を示す。すなわち高分子ゲル膜３０はゲル電解質でもある。高分子ゲル膜３０は例えばポリエチレングリコール（ＰＥＧ）、ポリエチレンオキシド（ＰＥＯ）、ポリビニルアルコール（ＰＶＡ）、ポリメタクリル酸メチル（ＰＭＭＡ）、ポリアクリル酸（ＰＡＡ）、ポリアクリロニトリル（ＰＡＮ）、ポリフッ化ビニリデン（ＰＶｄＦ）、フッ化ビニリデン−ヘキサフルオロプロペン共重合体（ＰＶｄＦ−ＨＦＰ）等の高分子材料を含んでもよい。高分子ゲル膜３０に１種の高分子材料が単独で含まれていてもよい。高分子ゲル膜３０に２種以上の高分子材料が含まれていてもよい。
【００３１】
《電解液》
電解液４０は溶媒およびＬｉ塩を少なくとも含む。溶媒は、例えばエチレンカーボネート（ＥＣ）、プロピレンカーボネート（ＰＣ）、ブチレンカーボネート（ＢＣ）、フルオロエチレンカーボネート（ＦＥＣ）、ジメチルカーボネート（ＤＭＣ）、エチルメチルカーボネート（ＥＭＣ）、ジエチルカーボネート（ＤＥＣ）、γ−ブチロラクトン（ＧＢＬ）、δ−バレロラクトン、テトラヒドロフラン（ＴＨＦ）、１，３−ジオキソラン、１，４−ジオキサン、１，２−ジメトキシエタン（ＤＭＥ）、メチルホルメート（ＭＦ）、メチルアセテート（ＭＡ）、メチルプロピオネート（ＭＰ）、イオン液体等であってもよい。電解液４０に１種の溶媒が単独で含まれていてもよい。電解液４０に２種以上の溶媒が含まれていてもよい。
【００３２】
Ｌｉ塩は溶媒に溶解している。Ｌｉ塩の濃度は例えば０．５ｍоｌ／Ｌ以上３ｍоｌ／Ｌ以下であってもよい。Ｌｉ塩の濃度は例えば１．５ｍоｌ／Ｌ以上２．５ｍоｌ／Ｌ以下であってもよい。Ｌｉ塩は、例えばＬｉＰＦ6、ＬｉＢＦ4、Ｌｉ［Ｎ（ＦＳＯ2）2］、Ｌｉ［Ｎ（ＣＦ3ＳＯ2）2］等であってもよい。電解液４０に１種のＬｉ塩が単独で含まれていてもよい。電解液４０に２種以上のＬｉ塩が含まれていてもよい。
【００３３】
《正極》
正極１０は粒子群１を含む。粒子群１に正極活物質が含まれている。粒子群１は電解液４０中に懸濁している。三次元網目骨格（負極２０）の隙間に形成された連通孔に、粒子群１および電解液４０が充填されている。粒子群１および電解液の合計に対して、粒子群１は例えば４０質量％以上６０質量％以下の比率を有してもよい。
【００３４】
正極活物質は粒子群１の少なくとも一部を形成する。正極活物質が粒子群（粉体）であってもよい。正極活物質は例えば１μｍ以上３０μｍ以下のＤ５０を有してもよい。Ｄ５０は体積基準の粒度分布において微粒側からの積算粒子体積が全粒子体積の５０％になる粒径を示す。体積基準の粒度分布は例えばレーザ回折式粒度分布測定装置等により測定され得る。
【００３５】
正極活物質は特に限定されるべきではない。正極活物質は、例えばコバルト酸リチウム、ニッケル酸リチウム、マンガン酸リチウム、ニッケルコバルトマンガン酸リチウム（「ＮＣＭ」とも称される）、ニッケルコバルトアルミン酸リチウム、リン酸鉄リチウム等であってもよい。粒子群１に１種の正極活物質が単独で含まれていてもよい。粒子群１に２種以上の正極活物質が含まれていてもよい。
【００３６】
粒子群１に導電材がさらに含まれていてもよい。導電材は例えばカーボンブラック等であってもよい。正極活物質および導電材は、例えば「正極活物質：導電材＝５０：５０〜９９：１（質量比）」となる関係を満たしてもよい。
【実施例】
【００３７】
以下本開示の実施例が説明される。ただし以下の説明は特許請求の範囲を限定するものではない。
【００３８】
＜試料Ｎｏ．１＞
三次元網目骨格として多孔質金属が準備された。多孔質金属は多孔質Ａｌ（空孔率 ９５％、連通孔の平均直径 ３０００μｍ）である。多孔質金属には連通孔が形成されている。多孔質金属の外形は角棒状である。多孔質金属に負極タブ９２が溶接された。負極タブ９２はＡｌ製である。
【００３９】
高分子材料としてＰＶｄＦ−ＨＦＰが準備された。ＰＶｄＦ−ＨＦＰがＮ−メチル−２−ピロリドンに溶解されることにより、高分子溶液が調製された。高分子溶液に多孔質金属が浸漬された。多孔質金属が高分子溶液から引き上げられた。高分子溶液が付着した多孔質金属が加熱されることにより、多孔質金属の表面に高分子膜が形成された。すなわち三次元網目骨格の表面が高分子膜により被覆された。高分子膜は高分子ゲル膜３０の前駆体である。高分子膜は約１０μｍの厚さを有する。
【００４０】
以下の組成を有する電解液４０が準備された。
Ｌｉ塩：（濃度 ２ｍоｌ／Ｌ）
溶媒：［ＥＣ：ＤＥＣ＝３：７（体積比）］
【００４１】
正極活物質としてＮＣＭの粉体（５ｇ）が準備された。導電材としてカーボンブラックの粉体が準備された。正極活物質および導電材により粒子群１が形成された。正極活物質および導電材は「正極活物質：導電材＝８０：２０（質量比）」の関係を満たす。粒子群１が電解液４０に分散された。粒子群１が電解液４０中に懸濁することにより、懸濁液が形成された。粒子群１および電解液４０の合計に対して、粒子群１は５０質量％である。
【００４２】
外装材９０としてアルミラミネートフィルム製のパウチが準備された。正極タブ９１が準備された。正極タブ９１はＮｉ製である。ＰＶｄＦ−ＨＦＰにより正極タブ９１が外装材９０の内壁に接着された。ＰＶｄＦ−ＨＦＰにより正極タブ９１が絶縁された。
【００４３】
高分子膜が形成された多孔質金属が外装材９０に収納された。懸濁液が外装材９０に注入された。これにより多孔質金属の連通孔に粒子群１および電解液４０が充填された。さらに高分子膜が電解液４０を吸収し、膨潤することにより、高分子ゲル膜３０が形成された。懸濁液の注入後、熱溶着により外装材９０が密閉された。
【００４４】
正極タブ９１および負極タブ９２が充放電試験装置に接続された。３．０〜４．１Ｖの電圧範囲において０．１Ｃの電流により初回の充放電が実施された。０．１Ｃの電流では電池１００の設計容量が１０時間で放電される。充電時、多孔質金属（Ａｌ）とＬｉとが合金化することにより、Ｌｉ−Ａｌ合金が形成された。これにより負極２０が形成された。すなわち負極２０は三次元網目骨格を形成している。三次元網目骨格に負極活物質が含まれている。負極活物質はＬｉ−Ａｌ合金である。以上より試料Ｎｏ．１に係る電池１００が製造された。
【００４５】
初回の充電容量は下記表１に示される。充電容量、平均作動電圧および多孔質金属の見かけ体積から、体積エネルギー密度が算出された。体積エネルギー密度は下記表１に示される。
【００４６】
電池１００のＳＯＣ（ｓｔａｔｅ ｏｆ ｃｈａｒｇｅ）が５０％に調整された。２５℃の温度環境において、０．１Ｃの電流により電池１００が１０秒間放電された。放電開始から１０秒後の電圧降下量が測定された。電圧降下量が放電電流で除されることにより直流抵抗が算出された。直流抵抗は下記表１に示される。下記表１の直流抵抗の欄に示される値は、試料Ｎｏ．３の直流抵抗に対する百分率である。直流抵抗が小さい程、出力が高いと考えられる。直流抵抗は「ＩＶ抵抗」とも称される。
【００４７】
＜試料Ｎｏ．２〜６＞
連通孔の平均直径が異なる多孔質金属（下記表１を参照のこと）が使用されることを除いては、試料Ｎｏ．１と同様に電池１００がそれぞれ製造され、体積エネルギー密度および直流抵抗がそれぞれ測定された。
【００４８】
【表１】
2019185963.tif 000003
【００４９】
＜結果と考察＞
図２は体積エネルギー密度および直流抵抗と、連通孔の平均直径との関係を示すグラフである。図２の横軸は対数目盛で表示されている。連通孔の平均直径が１００μｍ以上２０００μｍ以下の範囲において、体積エネルギー密度が高く、かつ直流抵抗が低い傾向が認められる。すなわち体積エネルギー密度と出力とが両立していると考えられる。
【００５０】
連通孔の平均直径が１００μｍ未満である範囲では、体積エネルギー密度の低下が顕著である。直径が小さいため、表面張力によって近接する内壁（高分子ゲル膜３０）同士が繋がってしまい、電解液４０および正極活物質の充填量が減少していると考えられる。連通孔の平均直径が１００μｍ未満である範囲において、直流抵抗が若干増加している理由も、電解液４０および正極活物質の充填量の減少に伴うものと考えられる。
【００５１】
連通孔の平均直径が１００μｍ以上になると、体積エネルギー密度が向上している。直径が大きくなることにより、高分子ゲル膜３０同士が繋がり難くなるためと考えられる。その後、連通孔の平均直径が大きくなるにつれて、体積エネルギー密度が高くなる傾向が認められる。直径が大きい程、三次元網目骨格の表面積が小さくなり、電解液４０および正極活物質の充填量が増加するためと考えられる。また三次元網目骨格の表面積が小さくなることにより、高分子ゲル膜３０の量も減少するため、電解液４０および正極活物質の充填量が相対的に大きくなっているとも考えられる。
【００５２】
連通孔の平均直径が２０００μｍを超えると、直流抵抗が顕著に増加している。すなわち出力が顕著に低下している。連通孔の直径が過大となることにより、電解液中におけるＬｉイオンの移動距離が長くなり、拡散抵抗が律速になっていると考えられる。
【００５３】
今回開示された実施形態および実施例はすべての点で例示であって制限的なものではない。特許請求の範囲の記載によって確定される技術的範囲は特許請求の範囲と均等の意味および範囲内でのすべての変更を含む。
【符号の説明】
【００５４】
１  粒子群、１０  正極、２０  負極、３０  高分子ゲル膜、４０  電解液、９０  外装材、９１  正極タブ、９２  負極タブ、１００  電池。
【図１】
2019185963.tif 000004
【図２】
2019185963.tif 000005